Brevet FR3034734A1 — publié le 20161014

Lame d'essuyage pour balai d'essuie-glace La présente invention a pour objet une lame d'essuyage pour un balai d'essuie-glace, ainsi qu'un procédé de fabrication d'une telle lame. Les automobiles sont couramment équipées de systèmes d'essuie-glace pour assurer un lavage du pare-brise et éviter que la vision qu'a le conducteur de son environnement ne soit perturbée. Ces essuie-glaces sont classiquement entraînés par des bras effectuant un mouvement de va-et-vient angulaire et comportant des balais allongés, porteurs eux-mêmes de lames d'essuyage réalisées en une matière élastique. Ces lames frottent contre le pare-brise et évacuent l'eau en l'amenant en dehors du champ de vision du conducteur. Les balais sont réalisés sous la forme, soit, dans une version classique, de palonniers articulés qui tiennent la lame d'essuyage en plusieurs endroits discrets, soit, dans une version plus récente dénommée "flat blade" (pour "lame plate"), d'un ensemble semi-rigide qui maintient la lame d'essuyage sur toute sa longueur. Une lame d'essuyage est en général réalisée en caoutchouc et présente donc une faible dureté. Pour augmenter sa durabilité, c'est-à-dire assurer un essuyage efficace sur un long terme, il est connu de recouvrir une lame d'essuyage d'un revêtement relativement dur. Un autre inconvénient d'une lame d'essuyage en caoutchouc est qu'elle génère des nuisances sonores, notamment des grincements, lorsqu'elle est déplacée sur le pare-brise, en particulier lorsque celui-ci est peu humide. Pour résoudre cet inconvénient, il est connu de rajouter des charges lubrifiantes dans le revêtement pour diminuer le coefficient de friction de la lame sur le pare-brise et réduire ainsi les nuisances sonores. Les lames d'essuyage revêtues de la technique actuelle présentent toutefois des inconvénients. La Demanderesse a en effet constaté qu'un revêtement trop dur a tendance à se séparer de la lame par délamination. On a déjà proposé des solutions à ces problèmes, qui ne sont toutefois pas entièrement satisfaisantes. Enfin, un autre problème des lames d'essuyage est que les revêtements utilisés sont à base de solvants qui sont relativement nocifs et peu écologiques. 3034734 2 Il existe donc un besoin pour un revêtement de lames d'essuyage permettant d'améliorer la durabilité de la lame, de réduire les nuisances sonores en cours d'utilisation, tout en limitant le risque de délamination de ce revêtement. 5 L'invention apporte une solution simple et efficace à ce besoin. L'invention propose à cet effet une lame d'essuyage pour balai d'essuie-glace, comprenant un substrat en matériau à base d'élastomère(s) recouvert au moins en partie d'un revêtement à au moins trois couches superposées, dites respectivement interne, intermédiaire et externe, la couche 10 interne formant un primaire d'accrochage à la couche intermédiaire et comprenant un taux de charges lubrifiantes sensiblement nul, de préférence nul, et la couche intermédiaire ayant un taux de charges lubrifiantes non nul et inférieur à celui de la couche externe. Par « couche interne », on entend un couche de préférence directement au contact du 15 substrat et/ou de la couche intermédiaire, de préférence directement au contact du substrat et de la couche intermédiaire. Le taux de charges lubrifiantes de chaque couche est déterminé sur la base du poids total de la matière sèche dans la couche. 20 Autrement dit, le taux croissant de charges lubrifiantes d'une couche à l'autre, depuis l'intérieur jusqu'à l'extérieur du revêtement, permet d'augmenter progressivement la dureté de chacune d'elles. La tenue entre les couches en est améliorée car la différence de dureté entre deux couches adjacentes est moins importante. On obtient ainsi des couches ayant une bonne adhérence entre elles et le risque de délamination du revêtement est limité. De plus, la présence des charges 25 lubrifiantes dans le revêtement permet de diminuer les frictions lors du frottement de la lame sur le pare-brise et ainsi de réduire les nuisances sonores en cours d'utilisation. Selon différents modes de réalisation de l'invention, qui pourront être pris ensemble ou séparément : 30 - lesdites charges lubrifiantes sont choisies parmi des particules (telles que des microparticules, des nanoparticules, des nanotubes) de graphite, de disulfure de molybdène (Mo52), de talc, de polymères, de fullerène, de carbone, de silice colloïdale et leurs mélanges, - lesdits polymères peuvent être choisis parmi le polyéthylène, le polyéthylène à poids moléculaire « ultra haut » (Ultra High Molecular Weight Polyethylene - UHMWPE), le polypropylène, les fluoropolymères, les polymères et copolymères à base d'acrylates, de diallyl phtalates, d'unité 3034734 3 époxy, d'acétate de vinyle-éthylène, d'urée formol, de phénols, d'amide, de carbonate, d'éthylène téréphtalate, d'imide, d'amide-imide, de styrène, de sulfone, d'éther sulfone, d'uréthane, de chlorure de vinyle, de silicone, et leurs mélanges, - la taille des microparticules (telles que des microparticules de graphite, de disulfure de 5 molybdène (M0S2) ou de talc) est comprise entre 1 et 30 um, - la taille des nanoparticules et des nanotubes est inférieure à 1 um, - de préférence, lesdites charges sont de la poudre de graphite, - le taux de charges lubrifiantes dans la couche intermédiaire est compris entre 40 et 75% en poids sec (par rapport au poids sec de cette couche), 10 - le taux de charges lubrifiantes dans la couche externe est compris entre 70 et 100% en poids sec (par rapport au poids sec de cette couche), - l'épaisseur de la couche interne est comprise entre 0,05 um et 4 um, - l'épaisseur de la couche intermédiaire est comprise entre 1 et 5 um, - l'épaisseur de la couche externe est supérieure à 2 um, 15 - la couche interne, la couche intermédiaire, et éventuellement la couche externe, comprennent au moins un liant, - le ou lesdits liants comprennent un polymère ou un mélange de polymères, - le ou les polymères (liants) sont choisis parmi les résines, les dérivés acryliques, les dérivés de styrène acrylique, les acrylonitriles et leurs dérivés, les dérivés de vinyle styrène, les 20 polyuréthanes de type ester ou éther et leurs dérivés et le polychlorure de vinyle (PVC), - le ou lesdits liants sont identiques ou différents dans chacune desdites couches, - le ratio en poids des charges lubrifiantes sur le liant de la couche intermédiaire est compris entre 1 et 2,5, - le ratio en poids des charges lubrifiantes sur le liant de la couche externe est supérieur à 25 2,5, - la couche interne comprend en outre des particules adhésives, - lesdites particules adhésives sont des particules ayant une structure noyau-enveloppe (« core-shell » en anglais), - lesdites particules adhésives sont des particules fonctionnalisées en surface avec des 30 fonctions chimiques réactives. Ces fonctions chimiques réactives sont par exemple des fonctions époxy, acrylique, vinylique, amino, ou toutes autres fonctions chimiques susceptibles de réagir à la fois avec la matière de la lame et avec au moins un composant de la couche intermédiaire, tel que le liant, - lesdites particules adhésives sont des particules de silice fonctionnalisées ou de nature 35 polymérique, 3034734 4 - la couche interne comprend des particules adhésives en combinaison avec un liant, - lesdites particules adhésives sont des microparticules de diamètre compris entre 1 et 50 um et/ou des nanoparticules de diamètre inférieur à 1 um, - la couche interne comprend au moins un agent de renforcement de l'adhésion et/ou au 5 moins un agent de renforcement mécanique, - le ou lesdits agents de renforcement de l'adhésion et/ou mécanique sont choisis parmi le noir de carbone, de la silice ou de la craie ainsi que leurs dérivés et/ou mélanges, - la couche interne comprend en outre au moins un agent de réticulation, - le ou lesdits agents de réticulation sont du type mélamine, isocyanate, époxy ou organo- 10 silane, - la couche externe comprend au moins un liant, - le ou lesdits agents adhésifs comprennent un polymère ou un mélange de polymères, choisis parmi les résines, les dérivés acryliques, les dérivés de styrène acrylique, les acrylonitriles et leurs dérivés, les dérivés de vinyle styrène, les polyuréthanes de type ester ou éther et leurs dérivés, 15 et le polychlorure de vinyle (PVC), - la couche interne a un allongement à la rupture supérieur à 20%, - la couche interne a un module de Young à 1% d'allongement inférieur à 5 MPa, - la couche intermédiaire a un module de Young à 1% d'allongement supérieur à 25 MPa. 20 L'invention concerne aussi un procédé de fabrication d'une lame d'essuyage pour balai d'essuie-glace, de préférence à partir d'une jumelle de lames d'essuyage, ledit procédé comportant une étape de revêtement, au moins en partie, de ladite lame ou jumelle, comportant les sous-étapes consistant à déposer une couche interne sur au moins une partie de la lame ou jumelle, déposer une couche intermédiaire sur au moins une partie de la couche interne et déposer une couche externe 25 sur au moins une partie de la couche intermédiaire, la couche interne formant un primaire d'accrochage et comprenant un taux de charges lubrifiantes sensiblement nul, de préférence nul, la couche intermédiaire ayant un taux de charges lubrifiantes non nul et inférieur à celui de la couche externe. 30 Selon différents modes de réalisation de l'invention, qui pourront être pris ensemble ou séparément : - au moins une des couches déposées est en phase aqueuse, - une couche (intermédiaire ou externe) est appliquée sur une autre couche (inférieure ou intermédiaire) lorsque cette autre couche est durcie et/ou sèche au touché, 3034734 5 - une couche (intermédiaire ou externe) est appliquée sur une autre couche lorsque cette autre couche n'est pas durcie et/ou n'est pas encore sèche au touché, ces couches étant destinées à durcir/sécher conjointement, - au moins une des couches est appliquée sur la lame ou la jumelle de lames d'essuyage, 5 avant ou après vulcanisation de la lame ou de la jumelle de lames d'essuyage, - au moins une des couches est appliquée sur une lame chaude ou jumelle de lames d'essuyage chaude, - lesdites couches sont appliquées par pinceau, trempage, spray, bol électrostatique - ledit procédé comprend une étape préliminaire de préparation de surface de la lame ou de 10 la jumelle de lames d'essuyage, - ladite étape de préparation est un traitement par plasma, une halogénation et/ou une implantation ionique, - ledit procédé comprend au moins une étape de cuisson de la lame ou de la jumelle de lames d'essuyage, 15 - la température de ladite cuisson est comprise entre 100 et 250 °C et est de préférence de 140 °C environ, - la durée de ladite cuisson est comprise entre 0,1 et 5 minutes et est de préférence de 30 secondes environ, - ladite lame d'essuyage ou lesdites lames d'essuyage de la jumelle comprennent 20 respectivement une lèvre reliée à une charnière, ladite couche intermédiaire étant appliquée seulement sur ladite lèvre, - ladite couche intermédiaire est appliquée seulement sur ladite lèvre par pinceau ou par utilisation d'un masque couvrant le reste de la lame ou jumelle, - les couches sont appliquées sur une jumelle de lames d'essuyage, 25 - ladite jumelle est découpée pour former deux lames d'essuyage, - au moins une des couches interne, intermédiaire et externe est appliquée sur ladite surface de ladite jumelle avant découpe de ladite jumelle, - ladite jumelle n'est pas pré-fendue avant le dépôt du revêtement. 30 L'invention concerne encore un balai d'essuie-glace comprenant une lame telle que décrite ci-dessus. L'invention concerne enfin un système d'essuyage comprenant un tel balai d'essuie-glace. 3034734 6 L'invention sera mieux comprise, et d'autres buts, détails, caractéristiques et avantages de celle-ci apparaîtront plus clairement au cours de la description explicative détaillée qui va suivre, d'au moins un mode de réalisation de l'invention donné à titre d'exemple purement illustratif et non limitatif, en référence aux dessins schématiques annexés. 5 Sur ces dessins : - la figure 1 est une vue schématique d'une lame d'essuyage selon un mode de réalisation de l'invention, - la figure 2 est un agrandissement du détail I de la figure 1, et - la figure 3 est une vue schématique d'une jumelle de lames d'essuyage. 10 On se réfère d'abord à la figure 1 qui montre une lame d'essuyage 10 d'un balai d'essuie-glace, cette lame 10 ayant une forme allongée et destinée à être portée par un corps du balai (non représenté). La lame 10 comprend un talon 12 qui permet d'accrocher la lame 10 dans le corps du balai et qui est relié par une charnière 16 à une lèvre 14 qui est destinée à être au contact d'un pare- 15 brise en vue de son essuyage. La charnière 16 est formée par une fine bande de matière qui confère à la lame une certaine flexibilité et autorise un retournement de celle-ci lors d'un changement de direction de déplacement du balai. La lèvre 14, la charnière 16 et le talon 12 de la lame 10 sont formés d'une seule pièce, de 20 préférence dans un matériau à base d'élastomère(s). La surface du matériau de la lame 10 peut être traitée par plasma, halogénation et/ou implantation ionique. Cette lame 10 forme donc un substrat pour le revêtement 20 selon l'invention. La figure 2 représente un agrandissement de la lame d'essuyage 10 de la figure 1. La surface 25 extérieure de la lame 10 est recouverte d'un revêtement multicouche selon l'invention, la référence 18 désignant le matériau à base d'élastomère(s) de la lame. La surface de contact de la lame 10 sur le pare-brise est ainsi définie par la surface extérieure 22 du revêtement 20. Dans le mode de réalisation représenté, le revêtement 20 comprend trois couches 30 superposées, respectivement interne 24, intermédiaire 26 et externe 28. La couche interne 24 forme un primaire d'accrochage et comprend un taux de charges lubrifiantes sensiblement nul. La couche intermédiaire 26 a un taux de charges lubrifiantes non nul et inférieur à celui de la couche externe 28. 3034734 7 La ou les charges lubrifiantes permettent d'abaisser le coefficient de friction de la lame d'essuyage 10. Elles peuvent être choisies parmi des particules (telles que des microparticules, des nanoparticules, des nanotubes) de graphite, de disulfure de molybdène (M0S2), de talc, de polymères, de fullerène, de carbone, de silice colloïdale et leurs mélanges. Lesdits polymères 5 formant les particules peuvent être choisis parmi le polyéthylène, le polyéthylène à poids moléculaire « ultra haut » (Ultra High Molecular Weight Polyethylene - UHMWPE), le polypropylène, les fluoropolymères, les polymères et copolymères à base d'acrylates, de diallyl phtalates, d'unité époxy, d'acétate de vinyle-éthylène, d'urée formol, de phénols, d'amide, de carbonate, d'éthylène téréphtalate, d'imide, d'amide-imide, de styrène, de sulfone, d'éther sulfone, d'uréthane, de 10 chlorure de vinyle, de silicone, et leurs mélanges. De préférence, la charge lubrifiante est de la poudre de graphite. De préférence, le taux de charges lubrifiantes dans la couche intermédiaire 26 est compris 15 entre 40 et 75% en poids sec par rapport au poids sec de la couche intermédiaire, et celui dans la couche externe 28 est compris entre 70 et 100% en poids sec par rapport au poids sec de la couche externe. La dureté d'une couche est notamment fonction de son taux de charges lubrifiantes, plus ce taux étant important, plus la dureté de la couche étant importante. La couche externe a ainsi une dureté supérieure à celle de la couche interne. L'écart de taux entre les couches interne et externe 20 n'est toutefois pas important, ce qui fait que l'écart de dureté entre ces couches ne l'est pas non plus. Ceci permet d'assurer une bonne adhérence de la couche externe, ainsi que de la couche intermédiaire. Par ailleurs, du fait du taux charges sensiblement nul de la couche interne, celle-ci a une faible dureté et ainsi une bonne adhérence sur le matériau de la lame et assure ainsi une fonction de primaire d'accrochage limitant le risque de délamination du revêtement. 25 Chacune des couches appliquées (24, 26, 28) peut également comprendre un ou plusieurs liants. Le ou les liants comprennent un polymère ou un mélange de polymères dont la fonction est de lier les charges lubrifiantes entre elles, tel que le graphite. Il est incorporé sous forme de suspension, de dispersion ou de poudre en fonction du mode d'application du revêtement 20. Le polymère peut 30 être un homopolymère ou un copolymère. Ces polymères peuvent être mis en oeuvre seuls ou en mélanges suivant leur compatibilité ou les propriétés finales recherchées. Le polymère a de préférence une température de transition vitreuse inférieure ou égale à 0°C de préférence inférieure ou égale à -20°C afin de conserver les propriétés de souplesse du film du 35 revêtement à basse température. Néanmoins, dans certains cas, un ou des polymères avec une 3034734 8 température de transition vitreuse positive (pouvant être supérieure à 50°C) peuvent être ajoutées dans la formulation pour améliorer les propriétés de résistance à l'abrasion et d'autres propriétés telle que l'usure. 5 Le ou les polymères sont choisis parmi les résines, les dérivés acryliques, les dérivés de styrène acrylique, les acrylonitriles et leurs dérivés, les dérivés de vinyle styrène, les polyuréthanes de type ester ou éther et leurs dérivés et le polychlorure de vinyle (PVC). Le liant peut également comprendre un élastomère fluoré, des silicones, des siloxanes, des latex élastomériques, des poudres de polyamide, de polyéthylène ou de polypropylène. Le ou les liants peuvent être identiques ou 10 différents dans chacune des couches (24, 26, 28). De préférence, des liants à base aqueuse sont utilisés. On entend par phase aqueuse une composition qui comprend une teneur en solvants organiques inférieure ou égale à 10% en poids total de la composition, voire inférieure ou égale à 5 %, voire égale à 0%. 15 Le liant peut également comprendre au moins un agent de réticulation, de préférence du type mélamine, isocyanate, époxy ou organo-silane, pour conférer des propriétés de résistance mécanique et chimique accrues au revêtement d'une part, mais également assurer un lien chimique covalent entre deux couches successives. En effet, une réticulation peut être formée entre deux couches successives si celles-ci contiennent au moins un polymère réactif avec l'agent de 20 réticulation. Par exemple, un agent de réticulation de type isocyanate peut réagir à la fois avec les fonctions alcools d'un polyuréthane et avec les fonctions acides d'une résine acrylique. Le liant peut également comprendre tout autre élément chimique permettant d'assurer la cohésion des couches entres elles, notamment des agents de liaison de type époxy-silane par 25 exemple. Chacune des couches appliquées (24, 26, 28) peut également comprendre un ou plusieurs additifs, tels que des agents mouillants de dispersion, des agents épaississants, des anti-mousse, des conservateurs, des cires, etc. Les agents mouillants de dispersion comme par exemple des 30 polyacrylates, facilitent l'incorporation des charges lubrifiantes dans le liant. Les agents épaississants, comme par exemple les celluloses modifiées, les polymères uréthanes modifiés ou les polyacrylates, permettent d'éviter leur sédimentation. Les cires, telles que des cires de polyéthylène par exemple, permettent d'améliorer l'imperméabilité du revêtement ainsi que de diminuer les frictions et d'améliorer la résistance à l'abrasion. 35 3034734 9 Avantageusement, la couche interne 24 comprend différents additifs, appelé aussi agents de renforcement de l'adhésion et/ou agents de renforcement mécanique, pour permettre une bonne adhésion du revêtement 20 sur la lame d'essuyage 10 et améliorer les propriétés mécaniques de la lame d'essuyage. Ces agents peuvent être du noir de carbone, de la silice, de la craie, ainsi que leurs 5 dérivés et/ou mélanges. Dans certains modes de réalisation selon l'invention, la couche interne peut être un primaire d'accrochage commercial, notamment un primaire à base aqueuse, tel que le Daotan® TW 6431 vendu par la société Cymel ou le resilon® 4020 vendu par la société Whitford. 10 Dans d'autres modes de réalisation selon l'invention, la couche interne 24 peut comprendre en outre des particules adhésives. Il peut s'agir de microparticules de diamètre compris entre 1 et 50 um et/ou des nanoparticules de diamètre inférieur à 1 um. Lesdites particules possèdent en surface des fonctions réactives permettant de renforcer le lien entre la couche interne 24 et la couche 15 intermédiaire 26,. Il peut s'agir de fonctions époxy, acrylique, vinylique, amino, ou toutes autres fonctions chimiques susceptibles de réagir à la fois avec la matière de la lame 10 et avec au moins un composant de la couche intermédiaire, tel que le liant. Lesdites particules peuvent être notamment des particules de silice fonctionnalisées ou de nature polymérique. Leur fonctionnalisation peut se faire par tout procédé permettant la fonctionnalisation de particules polymères et/ou minérales, par 20 exemple via un prétraitement plasma. Dans ces modes de réalisation, la couche interne 24 peut ne comprendre que des particules adhésives déposées directement sur la lame 10. 25 Dans encore d'autres modes de réalisation selon l'invention, la couche interne 24 peut également être un vernis sur base réticulation aux UV. Celui-ci contiendra notamment des fonctions réactives de type alcool et/ou acide aptes à permettre une accroche covalente avec la couche intermédiaire 26, par exemple par activation thermique. 30 La couche interne 24 peut également comprendre un agent de réticulation, de préférence du type mélamine, isocyanate ou époxy, pour améliorer les propriétés mécaniques et chimiques de la lame 10. Pour limiter la propagation dans l'air des charges lubrifiantes qui peuvent être volatiles, la 35 couche externe 28 peut comprendre un liant. Celui-ci peut être identique au liant de la couche 3034734 10 intermédiaire et externe. Les agents adhésifs utilisés comprennent généralement un polymère ou un mélange de polymères, choisis parmi les résines, les dérivés acryliques, les dérivés de styrène acrylique, les acrylonitriles et leurs dérivés, les dérivés de vinyle styrène, les polyuréthanes de type ester ou éther et leurs dérivés et le polychlorure de vinyle (PVC). 5 De façon générale, les couches interne 24 et intermédiaire 26 ne doivent pas dépasser une certainement épaisseur afin de garantir une bonne qualité d'essuyage. Ainsi, l'épaisseur de la couche interne 24 ne doit pas dépasser 4 um par exemple, et est de préférence comprise entre 0,05 um et 4 um. L'épaisseur de la couche intermédiaire 26 ne dépasse pas 5 um par exemple, et est de 10 préférence comprise entre 1 et 5 um. L'épaisseur de la couche externe est de préférence supérieure à 2 um. Dans les modes de réalisation dans lesquels la couche interne 24 comprend des particules adhésives, l'épaisseur de celle-ci dépendra de la taille des particules et également des propriétés 15 d'adhésion souhaitées. Pour éviter l'apparition de fissure ou la délamination du revêtement 20 lorsque la lame d'essuyage 10 est soumise au frottement sur le pare-brise, la composition et l'épaisseur des couches du revêtement 20 sont choisies de sorte que : 20 - la couche interne 24 ait un allongement à la rupture supérieur à 20% et un module de Young à 1% d'allongement inférieur à 5 MPa, et - la couche intermédiaire 26 ait un module de Young à 1% d'allongement supérieur à 25 MPa. Le revêtement 20 peut recouvrir tout ou partie de la lame d'essuyage 10. Notamment 25 l'extrémité 14a de la lèvre (cf. figure 1) peut ne pas être recouverte de revêtement 20 pour permettre un bon essuyage du pare-brise. Compte tenu de la rigidité des différentes couches, le revêtement 20 peut être dépourvu de couche intermédiaire 26 au niveau de la charnière 16. En effet, pour pouvoir conserver une certaine souplesse et autoriser le retournement de la lèvre 14 sur la surface à essuyer, notamment lors du changement de direction du balai aux points de retournement, 30 la charnière 16 comprend un revêtement à seulement deux couches : une couche interne comportant un taux de charges lubrifiantes sensiblement nul et une couche externe comportant des charges lubrifiantes. Malgré l'absence de couche intermédiaire dans le revêtement de la charnière, le risque de délamination de ce revêtement est faible du fait que ce revêtement n'est pas au contact de la surface à essuyer et n'est donc pas sollicité. 35 3034734 11 La lame d'essuyage 10 selon l'invention peut être obtenue par un procédé de fabrication comportant une étape de revêtement, au moins en partie, de ladite lame. Cette étape de revêtement peut comporter les sous-étapes consistant à : - déposer une couche interne 24 sur au moins une partie de la lame 10, 5 - déposer une couche intermédiaire 26 sur au moins une partie de la couche interne 24, et - déposer une couche externe 28 sur au moins une partie de la couche intermédiaire 26. L'application des couches (24, 26, 28) peut se faire par pinceau, trempage, spray, bol électrostatique, transfert de Langmuir Blodgett ou toute autre technique connue de l'homme du métier. 10 Pour éviter les risques et inconvénients liés à l'utilisation de solvants organiques, notamment leur toxicité et leur dangerosité à être manipulés, en particulier dans le cas d'une application par pulvérisation, les couches (24, 26, 28) du revêtement peuvent être en phase aqueuse, i.e. comprenant une teneur en solvants organiques inférieure ou égale à 10% en poids total de la 15 composition, voire inférieure ou égale à 5%, voire égale à 0%. De façon avantageuse, la composition de la couche interne 24 déposée sur la lame 10 comprend : - entre 5 et 50% de liant, 20 - 0% de charges lubrifiantes - entre 0 et 5% d'additifs, - entre 0 et 10 % d'agent de réticulation - eau q.s.p. 100%. 25 Dans les modes de réalisation dans lesquels la couche interne 24 comprend des particules adhésives, la composition de la couche interne 24 déposée sur la lame 10 comprend : - entre 15 et 50% de particules adhésives, - 0% de charges lubrifiantes - entre 0 et 5% d'additifs, 30 - 0 % d'agent de réticulation - eau q.s.p. 100%. De façon avantageuse, la composition de la couche intermédiaire 26 déposée sur la couche interne 24 comprend : 35 - entre 0,1 et 50% de liant, 3034734 12 - entre 1 et 80% de charges lubrifiantes - entre 0 et 5% d'additifs, - entre 0 et 10 % d'agent de réticulation - eau q.s.p. 100%. 5 De façon avantageuse, la composition de la couche externe 28 déposée sur la couche intermédiaire 26 comprend : - entre 0 et 50% de liant, - entre 1 et 80% de charges lubrifiantes 10 - entre 0 et 5% d'additifs, - entre 0 et 10 % d'agent de réticulation - eau q.s.p. 100%. L'application des couches (24, 26, 28) peut se faire par pinceau, trempage, spray, bol 15 électrostatique ou toute autre technique connue de l'homme du métier. Les particules adhésives sont de préférence appliquées par spray ou par pistolet électrostatique après dispersion en solution des particules Pour favoriser l'évaporation de l'eau, les différentes couches (24, 26, 28) peuvent être 20 appliquées sur une lame chaude. Avantageusement, la couche intermédiaire 26 est appliquée lorsque la couche interne 24 est sèche au touché, de même la couche externe 28 est appliquée lorsque la couche intermédiaire 26 est sèche au touché. Une étape de cuisson peut avoir lieu entre l'application de chacune des couches (24, 26, 28) ou après l'application des trois couches (24, 26, 28) du revêtement 20. Cette cuisson peut se faire par infra-rouge (dans un four ou avec une lampe), dans un four traditionnel ou par toute autre méthode connue de l'homme du métier. En général, la température et la durée de ladite cuisson sont adaptées au type de chauffage. La température est généralement comprise entre 100 et 250 °C et peut durer entre 0,1 et 10 min. Dans le cas d'une cuisson par infra-rouge, la température est d'environ 140 °C et la cuisson dure de préférence environ 30 secondes. Dans le cas d'une cuisson au four traditionnel, notamment dans le 25 30 3034734 13 cas de lames d'essuyage moulées, la température est d'environ 140 °C et la cuisson dure environ 5 à 10 min. Dans certains modes de réalisation dans lesquels au moins une des couches (24, 26, 28) est 5 appliquée avant la vulcanisation, l'étape de cuisson peut être l'étape de vulcanisation. Dans ce cas, la température est d'environ 200 °C pendant environ 1 à 3 min. Dans les modes de réalisation dans lesquels la couche interne 24 est un vernis sur base réticulation aux UV, la réticulation est faite par irradiation UV avant l'application de la couche 10 intermédiaire 26. Le procédé peut comprendre une étape préliminaire de préparation de surface de la lame d'essuyage 10. Cette étape peut être, par exemple, un traitement par plasma, une halogénation, une implantation ionique. 15 La lame d'essuyage 10 peut être obtenue par extrusion ou par moulage. Elle peut également être obtenue à partir d'une jumelle 30 de lames d'essuyage, représentée à la figure 3. Cette jumelle 30 peut, par exemple, être obtenue par une étape d'extrusion de matériau à 20 base d'élastomère(s) 18 ou par moulage. La jumelle 32 comprend deux lames qui sont extrudées ensemble et sont attachées l'une à l'autre par les extrémités 14a des lèvres 14 de ces lames, par l'entremise d'un élément de liaison sacrificiel 32. Chaque face de la jumelle 30 subit une étape de revêtement décrite précédemment pendant 25 laquelle on vient appliquer successivement sur au moins une partie des lames d'essuyage 10, une couche interne 22, une couche intermédiaire 24 et une couche externe 28. Ce revêtement 20 est déposé notamment à l'endroit où la lèvre 10 va être pré-fendue (A). L'étape de revêtement est ensuite suivie d'une étape de pré-fente, c'est-à-dire qu'à l'aide 30 d'un outil coupant, une entaille de la jumelle est réalisée sur chaque face de la jumelle, au droit de la liaison entre la lèvre 14 de chaque lame d'essuyage 10 et l'élément de liaison sacrificiel 32 tout en laissant une partie de cette liaison non découpée. Ainsi, chaque lame 10 est rattachée à l'élément de liaison sacrificiel 32 par un " pont " de matière pouvant être coupé facilement mais suffisamment résistant pour permettre une manipulation de la jumelle 30 sans que les deux lames d'essuyage 10 35 ne se séparent. 3034734 14 Enfin, dans une étape de découpe, on sépare chaque lame 10 de l'élément de liaison sacrificiel 32 en coupant le pont de matière. On obtient ainsi deux lames 10 comportant un matériau à base d'élastomère(s) 18 dont la surface externe est revêtue au moins en partie par un revêtement 5 20 selon l'invention. On notera que la surface de la lame d'essuyage 10 à base d'élastomère(s) 18 peut être partiellement ou totalement revêtue du revêtement 20, que les couches (24, 26, 28) soient appliquées sur une lame d'essuyage 10 ou sur une jumelle 30 de lames d'essuyage. Notamment, 10 l'extrémité 14a de la lèvre peut ne pas être recouverte de revêtement 20 pour permettre un bon essuyage du pare-brise, en particulier si le revêtement 20 est appliqué sur une jumelle 30 de lames d'essuyage avant l'étape de pré-fente. De même, le revêtement au niveau de la charnière 16 peut être dépourvu de couche intermédiaire 26 pour conserver une certaine souplesse, comme décrit dans ce qui précède. Dans ce cas, la couche intermédiaire 26 est appliquée seulement sur la lèvre 14, 15 par exemple, au moyen d'un pinceau ou encore d'un masque. EXEMPLES Des exemples de revêtement 20 et de procédé sont donnés ici à titre illustratif, l'invention ne se limitant nullement à ceux-ci. 20 Dans une première étape, un primaire d'accrochage commercial (Daotan TW 6431) est appliquée par pulvérisation sur une jumelle 30 de lame d'essuyage vulcanisée pour former une couche interne 24 d'une épaisseur d'environ 2 um. Un léger séchage est opéré afin d'avoir un aspect de surface sec au touché. 25 Dans un deuxième temps, une composition A conforme à l'invention est appliquée par pulvérisation sur la couche interne 24 pour former une couche intermédiaire 26 d'une épaisseur d'environ 4 um. Un léger séchage est opéré afin d'avoir un aspect de surface sec au touché. La composition A comprend, pour 100 g de produit : 30 - 22,3 g de liant (Neocryl XK 90) - 10 g de charges lubrifiantes de graphite - 1 g d'additifs (0,5 g de Natrosol® 250 H BR et 0,5 g de BYK 349), et - 66,7 g d'eau. 3034734 15 Dans un troisième temps, une composition B conforme à l'invention est appliquée par pulvérisation sur la seconde couche pour former une couche externe d'une épaisseur d'environ 4 um. La composition B comprend, pour 100 g de produit : 5 - 4,1 g de liant (Neocryl XK 90), - 10 g de charges lubrifiantes de graphite, - 0,8 g d'additifs (0,3 g de Natrosol® 250 HBR et 0,5 g de BYK 349), et - 85,1 g d'eau. 10 Dans un quatrième temps, l'ensemble de la pièce est séché par une lampe Infra Rouge à une température de 140°C, pendant 30 secondes. La jumelle 30 est refendue de manière à obtenir deux lames d'essuyage 10. Celles-ci sont recouvertes d'un revêtement 20 dont : 15 - la couche intermédiaire 26 comprend en poids sec (par rapport au poids sec de la couche) : - 47,8% de liant (Neocryl XK 90), - 47,6% de charges lubrifiantes de graphite, - 4,6% d'additifs (2,4% de Natrosol® 250 HBR et 2,2% de BYK 349), - soit un ratio charges lubrifiantes sur liant de 1; 20 - la couche externe 28 comprend en poids sec (par rapport au poids sec de la couche) : - 14,6% de liant (Neocryl XK 90), - 79,3% de charges lubrifiantes de graphite, - 6,1% d'additifs (2,4% de Natrosol® 250 HBR et 3,7% de BYK 349), - soit un ratio charges lubrifiantes sur liant de 5,4. 25 Il est à noter que des variantes de réalisation sont bien sûr possibles et que la présente invention ne se limite pas à des lames d'essuie-glace ayant un revêtement dont les couches ont les compositions données en exemple. Notamment, il est possible d'étendre la présente invention à d'autres types de charges lubrifiantes, d'autres lubrifiants et/ou d'autres additifs connus de l'homme 30 du métier pour obtenir des lames d'essuyage ayant les propriétés souhaitées. REVENDICATIONS1. Lame d'essuyage (10) pour balai d'essuie-glace, comprenant un substrat en matériau à base d'élastomère(s) recouvert au moins en partie d'un revêtement (20) à au moins trois couches superposées, dites respectivement interne (24), intermédiaire (26) et externe (28), la couche interne (24) formant un primaire d'accrochage à la couche intermédiaire et comprenant un taux de charges lubrifiantes sensiblement nul, de préférence nul, et la couche intermédiaire (26) ayant un taux de charges lubrifiantes non nul et inférieur à celui de la couche externe (28). 2. Lame d'essuyage (10) selon la revendication 1, dans laquelle le taux de charges lubrifiantes dans la couche intermédiaire (26) est compris entre 40 et 75% en poids sec. 3. Lame d'essuyage (10) selon la revendication 1 ou 2, dans laquelle le taux de charges lubrifiantes dans la couche externe (28) est compris entre 70 et 100% en poids sec. 4. Lame d'essuyage (10) selon l'une quelconque des revendications précédentes, dans laquelle l'épaisseur de la couche interne (24) est comprise entre 0,05 um et 4 um, et/ou l'épaisseur de la couche intermédiaire (26) est comprise entre 1 et 5 um, et/ou l'épaisseur de la couche externe (28) est supérieure à 2 um. Lame d'essuyage (10) selon l'une quelconque des revendications précédentes, dans laquelle la couche interne (24), la couche intermédiaire (26), et éventuellement la couche externe (28), comprennent au moins un liant. Lame d'essuyage (10) selon l'une quelconque des revendications précédentes, dans laquelle la couche interne (24) comprend au moins un agent de renforcement de l'adhésion et/ou au moins un agent de renforcement mécanique et/ou au moins un agent de réticulation. Lame d'essuyage (10) selon l'une quelconque des revendications précédentes, dans laquelle la couche externe (28) comprend au moins un liant. Lame d'essuyage (10) selon l'une quelconque des revendications précédentes, dans laquelle la couche interne (24) a un allongement à la rupture supérieur à 20%.5. 6. 7. 8. 3034734 17 9. Lame d'essuyage (10) selon l'une quelconque des revendications précédentes, dans laquelle la couche interne (24) a un module de Young à 1% d'allongement inférieur à 5 M Pa, et/ou la couche intermédiaire (26) a un module de Young à 1% d'allongement supérieur à 25 MPa. 5 10. Lame d'essuyage (10) selon l'une quelconque des revendications précédentes, comprenant une lèvre (14) reliée à une charnière (16), le revêtement (20) étant dépourvu de couche intermédiaire (26) au niveau de ladite charnière (16). 11. Procédé de fabrication d'une lame d'essuyage (10) pour balai d'essuie-glace, de préférence à 10 partir d'une jumelle (30) de lames d'essuyage, ledit procédé comportant une étape de revêtement, au moins en partie, de ladite lame (10) ou jumelle (30), comportant les sous-étapes consistant à déposer une couche interne (24) sur au moins une partie de la lame (10) ou jumelle (30), déposer une couche intermédiaire (26) sur au moins une partie de la couche interne (24) et déposer une couche externe (28) sur au moins une partie de la couche 15 intermédiaire (26), la couche interne (24) formant un primaire d'accrochage et comprenant un taux de charges lubrifiantes sensiblement nul, de préférence nul, la couche intermédiaire (26) ayant un taux de charges lubrifiantes non nul et inférieur à celui de la couche externe. 12. Procédé selon la revendication précédente, dans lequel au moins une des couches (24, 26, 20 28) déposées est en phase aqueuse. 13. Procédé selon la revendication 11 ou 12, comprenant une étape préliminaire de préparation de surface de la lame (10) ou jumelle (30) et/ou au moins une étape de cuisson de la lame ou jumelle (30). 14. Procédé selon l'une quelconque des revendications 11 à 13, dans lequel ladite lame d'essuyage (10) ou lesdites lames d'essuyage de la jumelle (30) comprennent respectivement une lèvre (14) reliée à une charnière (16), ladite couche intermédiaire (26) étant appliquée seulement sur ladite lèvre (14). 15. Procédé selon l'une quelconque des revendications 11 à 14, dans lequel les couches (24,26, 28) sont appliquées sur une jumelle (30) de lames d'essuyage, qui est ensuite découpée pour former deux lames d'essuyage (10). 25 30 35